(57)【特許請求の範囲】
【請求項１】
相変化型の記録層を有し、角速度一定で回転するディスク状光記録媒体に対し、記録層に非晶質の記録マークを形成する方法であって、
最短信号の長さをＳＬとし、
前記最短信号に対応する最短記録マークにおいて、最大幅をＭＷとし、ＥＷ＝０．１ＭＷとし、前端側において幅ＥＷである位置を実効前端とし、後端側において幅ＥＷである位置を実効後端とし、実効前端と実効後端との距離を実効長ＭＬとし、実効前端と、後端側において幅が減少しはじめる位置との距離をＷＬとしたとき、
前記光記録媒体の内周側から外周側にかけて、ＷＬ／ＭＬが段階的または連続的に小さくなるように最短記録マークを形成することを特徴とする光記録方法。
【請求項２】
記録層の少なくとも一部に、
０．１≦ＷＬ／ＭＬ≦０．７
である最短記録マークを形成することを特徴とする請求項１に記載の光記録方法。
【請求項３】
前記光記録媒体の内周側から外周側にかけて、ＳＬ／ＭＬが段階的または連続的に小さくなるように最短記録マークを形成することを特徴とする請求項１または２に記載の光記録方法。
【請求項４】
記録層の少なくとも一部に、
０．６１≦ＳＬ／ＭＬ≦０．８
である最短記録マークを形成することを特徴とする請求項３に記載の光記録方法。
【請求項５】
相変化型の記録層を有し、角速度一定で回転するディスク状光記録媒体に対し、記録層に非晶質の記録マークを形成する方法であって、
最短信号の長さをＳＬとし、
前記最短信号に対応する最短記録マークにおいて、最大幅をＭＷとし、ＥＷ＝０．１ＭＷとし、前端側において幅ＥＷである位置を実効前端とし、後端側において幅ＥＷである位置を実効後端とし、実効前端と実効後端との距離を実効長ＭＬとし、実効前端からの距離がＳＬである位置における幅をＳＷとしたとき、
前記光記録媒体の内周側から外周側にかけて、ＳＷ／ＭＷが段階的または連続的に小さくなるように最短記録マークを形成することを特徴とする光記録方法。
【請求項６】
記録層の少なくとも一部に、
０．１≦ＳＷ／ＭＷ≦０．８
である最短記録マークを形成することを特徴とする請求項５に記載の光記録方法。
【請求項７】
前記光記録媒体の内周側から外周側にかけて、ＳＬ／ＭＬが段階的または連続的に小さくなるように最短記録マークを形成することを特徴とする請求項５または６に記載の光記録方法。
【請求項８】
記録層の少なくとも一部に、
０．６１≦ＳＬ／ＭＬ≦０．８
である最短記録マークを形成することを特徴とする請求項７に記載の光記録方法。
【請求項９】
前記光記録媒体の最小線速度をＶminとしたとき、
４m/s≦Ｖmin
であることを特徴とする請求項１ないし８のいずれか１項に記載の光記録方法。
【請求項１０】
前記光記録媒体の最小データ転送レートをＲminとしたとき、
３０Mbps≦Ｒmin
であることを特徴とする請求項１ないし９のいずれか１項に記載の光記録方法。
【請求項１１】
前記光記録媒体の最小線速度および最大線速度をそれぞれＶminおよびＶmaxとしたとき、
４．５m/s≦Ｖmax−Ｖmin
であることを特徴とする請求項１ないし１０のいずれか１項に記載の光記録方法。
【請求項１２】
最短信号の長さＳＬが
ＳＬ≦３５０nm
であることを特徴とする請求項１ないし１１のいずれか１項に記載の光記録方法。
【請求項１３】
前記光記録媒体の最小データ転送レートおよび最大データ転送レートをそれぞれＲminおよびＲmaxとしたとき、
３０Mbps≦Ｒmax−Ｒmin
であることを特徴とする請求項１ないし１２のいずれか１項に記載の光記録方法。
【請求項１４】
最短記録マークが、幅が最大である位置からそれぞれ前端側および後端側にむかって幅が減少する形状であって、最短記録マークの前端側が弧状であり、最短記録マークの後端側には、記録トラック長さ方向に突出する尾状部が存在することを特徴とする請求項１ないし１３のいずれか１項に記載の光記録方法。
【請求項１５】
請求項１ないし１４のいずれか１項に記載の光記録方法により記録マークが形成されることを特徴とする光記録媒体。
【発明の詳細な説明】
【０００１】
【発明の属する技術分野】
本発明は、相変化型光記録媒体に記録する方法およびこの方法に用いられる光記録媒体に関する。
【０００２】
【従来の技術】
近年、高密度記録が可能で、しかも記録情報を消去して書き換えることが可能な光記録媒体が注目されている。書き換え可能型の光記録媒体のうち相変化型のものは、レーザービームを照射することにより記録層の結晶状態を変化させて記録を行い、このような状態変化に伴なう記録層の反射率変化を検出することにより再生を行うものである。相変化型の光記録媒体は単一のレーザービームの強度を変調することによりオーバーライトが可能であり、また、駆動装置の光学系が光磁気記録媒体のそれに比べて単純であるため、注目されている。
【０００３】
相変化型の記録層には、結晶質状態と非晶質状態とで反射率の差が大きいこと、非晶質状態の安定度が比較的高いことなどから、Ｇｅ−Ｔｅ系やＧｅ−Ｓｂ−Ｔｅ系等のカルコゲナイド系材料が用いられることが多い。
【０００４】
一般に相変化型光記録媒体において情報を記録する際には、まず、記録層全体を結晶質状態としておき、記録層が融点以上まで昇温されるような高パワーレベル（記録パワーレベル）のレーザービームを照射する。このレーザービームが照射された部分では記録層が溶融した後、急冷され、非晶質の記録マークが形成される。一方、記録マークを消去する際には、記録層がその結晶化温度以上であってかつ融点未満の温度まで昇温されるような比較的低パワーレベル（消去パワーレベル）のレーザービームを照射する。このレーザービームが照射された記録マークは、結晶化温度以上まで加熱された後、徐冷されることになるので、結晶質に戻る。したがって、相変化型光記録媒体では、単一の光ビームの強度を変調することにより、オーバーライトが可能である。
【０００５】
オーバーライトによる書き換えが可能な相変化型媒体では、結晶質記録層に記録パワーレベルのレーザー光を照射して溶融させ、溶融状態から急冷することにより非晶質記録マークを形成する。消去に際しては、記録パワーレベルより低い消去パワーレベルのレーザー光を照射して記録層の結晶化温度以上融点未満の温度まで昇温し、次いで徐冷することにより、非晶質記録マークを結晶化する。したがって、単一のレーザー光を強度変調しながら照射することにより、オーバーライトが可能である。
【０００６】
【発明が解決しようとする課題】
相変化型媒体において高速オーバーライトを行う場合、高線速度で非晶質記録マークを消去（結晶化）する必要がある。そのときに律速となるのが、記録層の結晶化速度、すなわち非晶質から結晶質に変化する際の結晶変態速度である。高速オーバーライトを行うには、結晶化速度の速い記録層を用いればよいが、結晶化速度が速すぎると、非晶質記録マークが結晶化しやすくなり、不安定となる。そのため、再生耐久性や保存信頼性が低くなる。しかし、結晶化速度の遅い記録層に対し高速オーバーライトを行うと、記録マークの消去が不十分となる結果、ジッタが大きくなってしまう。
【０００７】
また、結晶化速度の速い記録層では、記録時に、記録層の面内方向への熱伝導により、形成した記録マークの一部が再結晶化してしまうセルフイレーズ現象が生じたり、記録時に、隣接トラックに存在する記録マークが消去されてしまうクロスイレーズが生じたりする。セルフイレーズおよびクロスイレーズは、共にジッタを増大させる。
【０００８】
したがって、オーバーライト可能な相変化型媒体では、記録層の結晶化速度を著しく速くすることはできず、そのため、データ転送レートを著しく高くすることは難しい。
【０００９】
また、相変化型媒体が、角速度一定で回転するディスク状媒体である場合、以下に説明する問題が生じる。なお、角速度一定となる記録フォーマットとしては、ＣＡＶ（Constant Angular Velocity）方式またはＭＣＡＶ（Modified CAV）方式が代表的に挙げられる。記録フォーマットについては、例えば１９８９年２月１０日にラジオ技術社から刊行された「光ディスク技術」の第２２３ページに記載されている。
【００１０】
角速度一定で回転するディスク状媒体では、内周側から外周側にかけて線速度が速くなる。一方、記録層の組成は全面で均一であるため、記録層の結晶化速度も全面で均一となるのが一般的である。そのため、媒体の内周側での線速度において十分な消去率が得られるように記録層の結晶化速度を決定すると、線速度のより速い外周側では十分な消去率が得られず、ジッタが大きくなってしまう。
【００１１】
本発明の目的は、相変化型光記録媒体において、高線速度でオーバーライトを行う際に、記録層の結晶化速度を極端に速くすることなくジッタの増大を抑制することである。また、本発明の他の目的は、角速度一定のディスク状媒体に対しオーバーライトを行う際に、媒体の全域においてジッタの増大を抑制することである。
【００１２】
【課題を解決するための手段】
このような目的は、下記（１）〜（１３）の本発明により達成される。
（１）  相変化型の記録層を有し、角速度一定で回転するディスク状光記録媒体に対し、記録層に非晶質の記録マークを形成する方法であって、
最短信号の長さをＳＬとし、
前記最短信号に対応する最短記録マークにおいて、最大幅をＭＷとし、ＥＷ＝０．１ＭＷとし、前端側において幅ＥＷである位置を実効前端とし、後端側において幅ＥＷである位置を実効後端とし、実効前端と実効後端との距離を実効長ＭＬとし、実効前端と、後端側において幅が減少しはじめる位置との距離をＷＬとしたとき、
前記光記録媒体の内周側から外周側にかけて、ＷＬ／ＭＬが段階的または連続的に小さくなるように最短記録マークを形成することを特徴とする光記録方法。
（２）  記録層の少なくとも一部に、
０．１≦ＷＬ／ＭＬ≦０．７
である最短記録マークを形成することを特徴とする上記（１）の光記録方法。
（３）  前記光記録媒体の内周側から外周側にかけて、ＳＬ／ＭＬが段階的または連続的に小さくなるように最短記録マークを形成することを特徴とする上記（１）または（２）の光記録方法。
（４）  記録層の少なくとも一部に、
０．６１≦ＳＬ／ＭＬ≦０．８
である最短記録マークを形成することを特徴とする上記（３）の光記録方法。
（５）  相変化型の記録層を有し、角速度一定で回転するディスク状光記録媒体に対し、記録層に非晶質の記録マークを形成する方法であって、
最短信号の長さをＳＬとし、
前記最短信号に対応する最短記録マークにおいて、最大幅をＭＷとし、ＥＷ＝０．１ＭＷとし、前端側において幅ＥＷである位置を実効前端とし、後端側において幅ＥＷである位置を実効後端とし、実効前端と実効後端との距離を実効長ＭＬとし、実効前端からの距離がＳＬである位置における幅をＳＷとしたとき、
前記光記録媒体の内周側から外周側にかけて、ＳＷ／ＭＷが段階的または連続的に小さくなるように最短記録マークを形成することを特徴とする光記録方法。
（６）  記録層の少なくとも一部に、
０．１≦ＳＷ／ＭＷ≦０．８
である最短記録マークを形成することを特徴とする上記（５）の光記録方法。
（７）  前記光記録媒体の内周側から外周側にかけて、ＳＬ／ＭＬが段階的または連続的に小さくなるように最短記録マークを形成することを特徴とする上記（５）または（６）の光記録方法。
（８）  記録層の少なくとも一部に、
０．６１≦ＳＬ／ＭＬ≦０．８
である最短記録マークを形成することを特徴とする上記（７）の光記録方法。
（９）  前記光記録媒体の最小線速度をＶminとしたとき、
４m/s≦Ｖmin
であることを特徴とする上記（１）〜（８）のいずれかの光記録方法。
（１０）  前記光記録媒体の最小データ転送レートをＲminとしたとき、
３０Mbps≦Ｒmin
であることを特徴とする上記（１）〜（９）のいずれかの光記録方法。
（１１）  前記光記録媒体の最小線速度および最大線速度をそれぞれＶminおよびＶmaxとしたとき、
４．５m/s≦Ｖmax−Ｖmin
であることを特徴とする上記（１）〜（１０）のいずれかの光記録方法。
（１２）  最短信号の長さＳＬが
ＳＬ≦３５０nm
であることを特徴とする上記（１）〜（１１）のいずれかの光記録方法。
（１３）  前記光記録媒体の最小データ転送レートおよび最大データ転送レートをそれぞれＲminおよびＲmaxとしたとき、
３０Mbps≦Ｒmax−Ｒmin
であることを特徴とする上記（１）〜（１２）のいずれかの光記録方法。
（１４）  最短記録マークが、幅が最大である位置からそれぞれ前端側および後端側にむかって幅が減少する形状であって、最短記録マークの前端側が弧状であり、最短記録マークの後端側には、記録トラック長さ方向に突出する尾状部が存在することを特徴とする上記（１）〜（１３）のいずれかの光記録方法。
（１５）  上記（１）〜（１４）のいずれかの光記録方法により記録マークが形成されることを特徴とする光記録媒体。
【００１３】
【発明の実施の形態】
本発明では、相変化型の記録層を有する光記録媒体に対し、記録（オーバーライト）を行う。すなわち、少なくとも記録パワーレベルと、この記録パワーレベルより低い消去パワーレベルとをもつようにパワー変調された記録用レーザービームを記録層に照射することにより、結晶質記録層に形成されている非晶質記録マークを消去（結晶化）すると共に、新たに非晶質記録マークを形成する。
【００１４】
図１に、本発明において比較的高線速度でオーバーライトを行う際に形成される最短記録マークの模式図を示す。この記録マークは、幅が最大である位置からそれぞれ前端側および後端側にむかって幅が減少する形状であって、前端側が弧状であり、後端側には、記録トラック長さ方向に突出する尾状部が存在する。すなわちこの記録マークは、"イチョウの葉"状の形状である。なお、この記録マークは、前記前端側から前記後端側に向かって移動した記録用レーザービームにより形成されたものである。
【００１５】
本明細書では、最短信号の長さをＳLとする。最短信号とは、媒体に記録される変調信号における最短信号のことである。また、最短信号の長さとは、最短信号の時間幅に対応する記録層上の長さ（距離）を意味する。また、本明細書では、前記最短信号に対応する最短記録マークにおいて、最大幅をＭWとし、ＥW＝０．１ＭWとし、記録マーク前端側において幅ＥWである位置を記録マークの実効前端とし、記録マーク後端側において幅ＥWである位置を記録マークの実効後端とし、実効前端と実効後端との距離を、実効長ＭLとする。この実効長ＭLは、記録マーク読み出しの際の再生信号出力に実質的に寄与する長さである。すなわち、例えば図１において、最短記録マークの後端側に存在する尾状部のうち、幅がＥW未満の領域は、再生信号出力に実質的に寄与しない。なお、実効長ＭLの算出に用いる幅ＥWは、本発明の発明者らが実験的に定めた値である。また、本明細書では、最短記録マークにおいて、実効前端と、後端側において幅が減少しはじめる位置との距離をＷLとし、実効前端からの距離がＳLである位置における幅をＳWとする。なお、これらの定義において、距離および長さとは記録トラック長さ方向（ビームスポット移動方向）の寸法であり、幅とは記録トラック幅方向の寸法である。
【００１６】
本発明において、角速度一定の媒体に対し記録マークを形成する際に満足されるべき第１の条件は、媒体の内周側から外周側にかけて、ＷL／ＭLが段階的または連続的に小さくなるように最短記録マークを形成することである。このように、実効前端から幅が減少しはじめる位置までの距離ＷLの実効長ＭLに対する比を、線速度がより速い位置においてより小さくすることにより、記録層の結晶化速度を速くすることなく、すなわち保存信頼性や再生耐久性を犠牲にすることなく、線速度が速い位置における最短記録マークの消去率を向上させることができる。したがって、角速度一定の媒体の内周部から外周部までの全域において、低ジッタを実現することができる。
【００１７】
本発明では、上記第１の条件を満足した上で、線速度が比較的速い位置、具体的には線速度が８m/s以上、特に９．６m/s以上となる位置に形成される最短記録マークにおいて、好ましくは
０．１≦ＷL／ＭL≦０．７、より好ましくは
０．２≦ＷL／ＭL≦０．６
となるように、記録を行うことが望ましい。実効前端から幅が減少しはじめる位置までの距離ＷLが実効長ＭLに対し上記所定比率以下となるように最短記録マーク形状を制御すれば、消去率向上効果が高くなる。ただし、ＭLに対してＷLが短すぎると、記録マークの面積が小さくなってＣＮＲ（carrier to noise ratio）が低くなってしまうので、ＷL／ＭLには上記したように下限を設ける。
【００１８】
また、本発明において、角速度一定の媒体に対し記録マークを形成する際に満足されるべき第２の条件は、媒体の内周側から外周側にかけて、ＳL／ＭLが段階的または連続的に小さくなるように最短記録マークを形成することである。実効長ＭLに対する信号長ＳLの比を、線速度のより速い位置においてより小さくすることにより、記録層の結晶化速度を速くすることなく、すなわち保存信頼性や再生耐久性を犠牲にすることなく、線速度が速い位置における最短記録マークの消去率を向上させることができる。したがって、角速度一定の媒体の内周部から外周部までの全域において、低ジッタを実現することができる。
【００１９】
また、本発明では、上記第２の条件を満足した上で、線速度が比較的速い位置、具体的には線速度が８m/s以上、特に９．６m/s以上となる位置に形成される最短記録マークにおいて、好ましくは
０．６１≦ＳL／ＭL≦０．８、より好ましくは
０．６５≦ＳL／ＭL≦０．７８
となるように、記録を行うことが望ましい。信号長ＳLが実効長ＭLに対し上記所定比率以下となるように実効長ＭLを長くすれば、消去率向上効果が高くなる。ただし、信号長ＳLに対して実効長ＭLが長すぎるとジッタが大きくなってしまうので、ＳL／ＭLには上記したように下限を設ける。
【００２０】
また、本発明において、角速度一定の媒体に対し記録マークを形成する際に満足されるべき第３の条件は、媒体の内周側から外周側にかけて、ＳW／ＭWが段階的または連続的に小さくなるように最短記録マークを形成することである。このように、実効前端からの距離がＳLである位置における幅ＳWの最大幅ＭWに対する比を、線速度のより速い位置においてより小さくすることにより、記録層の結晶化速度を速くすることなく、すなわち保存信頼性や再生耐久性を犠牲にすることなく、線速度が速い位置における最短記録マークの消去率を向上させることができる。したがって、角速度一定の媒体の内周部から外周部までの全域において、低ジッタを実現することができる。
【００２１】
また、本発明では、上記第３の条件を満足した上で、線速度が比較的速い位置、具体的には線速度が８m/s以上、特に９．６m/s以上となる位置に形成される最短記録マークにおいて、好ましくは
０．１≦ＳW／ＭW≦０．８、より好ましくは
０．２≦ＳW／ＭW≦０．７、さらに好ましくは
０．３≦ＳW／ＭW≦０．６
となるように、記録を行うことが望ましい。幅ＳWが最大幅ＭWに対し上記所定比率以下となるように記録マーク後端側を絞った形状とすれば、ジッタを大きく増大させることなく消去率を向上させることができる。ただし、幅ＳWが最大幅ＭWに対し小さすぎると、記録マークの面積が小さくなってＣＮＲが低くなってしまうので、ＳW／ＭWには上記したように下限を設ける。
【００２２】
上記各条件において、ＷL／ＭL、ＳL／ＭLおよびＳW／ＭWをそれぞれ段階的または連続的に小さくすることについて、より詳細に説明する。
【００２３】
角速度一定の媒体では、内周側から外周側にかけてオーバーライト線速度が連続的に速くなる。本発明では、線速度の高速化に伴う消去率の低下を、ＷL／ＭL、ＳL／ＭLおよびＳW／ＭWを小さくすることにより抑制することを特徴とする。したがって、ＷL／ＭL、ＳL／ＭLおよびＳW／ＭWを、線速度に応じて連続的に制御してもよい。ただし、実際には、ＷL／ＭL、ＳL／ＭLおよびＳW／ＭWを段階的に制御するだけでも十分な効果が得られる。また、段階的な制御は、連続的な制御よりも制御機構が単純となるため好ましい。段階的な制御を行うためには、角速度一定の媒体における最小線速度と最大線速度との間を複数の線速度域に分割し、分割された各線速度域において、ＷL／ＭL、ＳL／ＭLおよびＳW／ＭWをそれぞれ１つ設定すればよい。なお、複数の線速度域に分割するに際しては、各線速度域が同じ幅となるように均等に分割すればよいが、不均等に分割してもよい。
【００２４】
直径１２cm程度のディスク状媒体を角速度一定で使用する場合、最内周における線速度と最外周における線速度との比は一般に２〜３の範囲であり、通常は２．５程度である。この場合、最小線速度と最大線速度との間を、２以上、好ましくは３以上の線速度域に分割し、分割された各線速度域において、ＷL／ＭL、ＳL／ＭLおよびＳW／ＭWをそれぞれ１つ設定すればよい。分割された線速度域の数が少なすぎると、本発明の効果が不十分となる。一方、分割された線速度域の数を著しく多くしても、本発明の効果は著しくは増大しないので、分割された線速度域の数が４０を超える必要はない。
【００２５】
本発明では、上記第１の条件、第２の条件および第３の条件の１つ以上、好ましくは２つ以上、さらに好ましくはすべてを満足することが望ましく、特に、第１の条件を少なくとも満足することが好ましい。
【００２６】
線速度に応じて最短記録マーク各部の寸法比を最適に制御する本発明は、オーバーライト時の最大線速度と最小線速度との差が大きい場合に有効であり、具体的には、角速度一定の媒体における最大線速度をＶmax、最小線速度をＶminとしたとき、
４．５m/s≦Ｖmax−Ｖminである場合、特に
５．４m/s≦Ｖmax−Ｖmin
である場合に、特に有効である。本発明では、媒体内における線速度差が大きい記録フォーマットにおいて、保存信頼性や再生耐久性を犠牲にすることなく、媒体全域において十分に高い消去率を得ることができる。ただし、線速度差が大きすぎると、媒体全域において十分に高い消去率を得ることが困難となるので、好ましくは
Ｖmax−Ｖmin≦３０m/s、より好ましくは
Ｖmax−Ｖmin≦２５m/s
とする。
【００２７】
また、角速度一定の媒体では、媒体の最小線速度Ｖminが速いと最大線速度Ｖmaxも速くなるため、本発明は最小線速度Ｖminが速い場合に特に有効であり、具体的には
４m/s≦Ｖmin
である場合に特に有効である。
【００２８】
また、本発明は、最短信号長さＳLが
ＳL≦３５０nm、特に
ＳL≦２５０nm
である場合に、特に有効である。本発明では主として、図１に示すような"イチョウの葉"状の記録マークにおける前記尾状部の長さを制御することにより、最短記録マークの消去率を制御する。最短信号長さＳLが長いと、最短記録マーク長に対する前記尾状部の長さの比率が小さくなるため、前記尾状部の長さ制御による効果が実現しにくくなる。ただし、最短信号長さＳLがあまりにも短いと所望の形状および寸法比をもつ記録マークを安定して形成することが困難となるため、最短信号長さＳLは
７０nm≦ＳL、特に
１２０nm≦ＳL
であることが好ましい。
【００２９】
ところで、ＣＡＶ方式では、記録時の基準クロック周波数が一定であるため、最短信号長さＳLは内周側から外周側にかけて単調に増大する。一方、ＭＣＡＶ方式では、記録容量を大きくするために、基準クロック周波数を媒体の内周側から外周側にかけて段階的に増大させる。すなわち、媒体に、複数の円環状のゾーンを同心円状に設定し、各ゾーンごとに基準クロック周波数を一定に保つ。それぞれのゾーンにおける基準クロック周波数は、通常、ゾーン最内周での最短信号長さＳLがすべてのゾーンにおいて等しくなるように設定する。その結果、最短信号長さＳLは、各ゾーン内の内周側から外周側にかけて単調に増大するが、媒体全体では内周側から外周側にかけて鋸の刃状に変化するものとなる。そのため、ＭＣＡＶ方式における最短信号長さＳLは、各ゾーン内における小さな変動はあるものの、媒体の内周部から外周部にかけてほぼ一定となる。したがって、最短信号長さＳLが一定値以下である場合に特に有効な本発明は、ＭＣＡＶ方式に適用された場合に特に有効である。
【００３０】
角速度一定の媒体において、最小線速度Ｖminが上記のように速く、最大線速度Ｖmaxと最小線速度Ｖminとの差が上記のように大きく、最短信号長さＳLがほぼ一定でかつ短い場合、最大データ転送レートと最小データ転送レートとの差は大きくなり、また、最小データ転送レートも高くなる。本発明は、媒体の最小データ転送レートおよび最大データ転送レートをそれぞれＲminおよびＲmaxとしたとき、
３０Mbps≦Ｒmax−Ｒmin、
３０Mbps≦Ｒmin
である場合に特に有効である。本発明では、転送レート差（Ｒmax−Ｒmin）がこのように大きく、最小転送レートＲminがこのように高い場合でも、媒体の全域においてジッタ（クロックジッタ）を１０％以下に抑えることができる。ただし、好ましくは
Ｒmax−Ｒmin≦２００Mbps、
Ｒmin≦１５０Mbps
とする。その理由は、前記した線速度差の限定理由および最小線速度の限定理由と同様である。
【００３１】
以上では、角速度一定の媒体に本発明を適用する場合について説明したが、本発明は、ＣＬＶ（Constant Linear Velocity）方式やＭＣＬＶ（Modified CLV）方式など、角速度が一定ではない記録フォーマットにも適用できる。ＣＬＶ方式では、記録時の基準クロック周波数を一定とし、かつ、媒体全域において線速度が一定となるように媒体の回転数を制御する。そのため、最短信号長さＳLは媒体全域において一定となる。一方、ＭＣＬＶ方式では、記録時の基準クロック周波数を一定とし、かつ、媒体の回転数を媒体の内周側から外周側にかけて段階的に減少させる。すなわち、媒体に、複数の円環状のゾーンを同心円状に設定し、各ゾーンごとに媒体の回転数を一定に保つ。それぞれのゾーンにおける回転数は、通常、ゾーン最内周での線速度がすべてのゾーンにおいて等しくなるように設定する。その結果、ＭＣＡＶと同様に、すべてのゾーンにおいてその最内周での最短信号長さＳLが等しくなる。したがって、ＭＣＬＶ方式における線速度および最短信号長さＳLは、各ゾーン内における小さな変動はあるものの、媒体の内周部から外周部にかけてほぼ一定となる。
【００３２】
ＣＬＶやＭＣＬＶなど線速度一定またはほぼ一定で回転させるフォーマットでは、結晶化速度の比較的遅い記録層に高線速度でオーバーライトする場合に本発明は特に有効である。この場合、最短記録マークの形状を"イチョウの葉"状とし、かつ、ＷL／ＭL、ＳL／ＭLおよびＳW／ＭWの少なくとも１つ、好ましくは２つ以上、より好ましくはすべてが、それぞれ上記した好ましい範囲内となるように最短記録マークを形成すればよく、特に、少なくともＷL／ＭLが、上記好ましい範囲内となるように最短記録マークを形成することが好ましい。それにより、記録層の結晶化速度を速くすることなく、すなわち保存信頼性や再生耐久性を犠牲にすることなく、また、ジッタの著しい増大を招くことなく、高線速度時の消去率を向上させることができる。したがって、保存信頼性や再生耐久性に優れる媒体の全域に対し、高速オーバーライトが可能となる。
【００３３】
ＣＬＶやＭＣＬＶなど線速度一定またはほぼ一定で回転させるフォーマットにおいては、媒体の全域において線速度が８m/s以上、特に９．６m/s以上である場合に本発明は特に有効である。
【００３４】
上述したように本発明は、オーバーライト時の媒体の線速度が比較的速い場合に有効であるが、線速度があまりに速いと、媒体駆動装置の高コスト化、駆動時の媒体の安定性などに問題が生じる。そのため、記録フォーマットによらず、媒体の全域において線速度Ｖが好ましくは
Ｖ≦３５m/s、より好ましくは
Ｖ≦３０m/s
であることが望ましい。
【００３５】
次に、上記形状および上記寸法比をもつ記録マークの形成に適した方法について説明する。
【００３６】
相変化型記録媒体にオーバーライトを行う際には、前述したように、少なくとも記録パワーレベルと消去パワーレベルとをもつようにパワー変調されたレーザービームを照射する。記録パワーレベルのレーザービーム照射により記録層は溶融し、所定の照射時間が経過した後、レーザービームのパワーが消去パワーレベルまで下がるため、溶融した領域は急速に冷却されて非晶質となる。本発明ではこのような記録マーク形成過程において、溶融領域全体を非晶質化せず一部を結晶化することにより、記録マーク後端を上記形状とする。具体的には、溶融領域の後端側（レーザービームが遠ざかる側）において冷却速度を遅くすることにより、溶融領域後端部を結晶化する。このとき、記録パルスストラテジおよび照射パワーを制御することにより、図１に示すような形状および上記した寸法比（ＷL／ＭL、ＳL／ＭLおよびＳW／ＭW）の最短記録マークを形成することができる。
【００３７】
ところで、記録マーク形成の際に溶融領域の一部が結晶化することは、特開平９−７１７６号公報に記載されている。ただし、同公報では、光記録ディスクの線速度が遅い場合に記録マーク前半部分で再結晶化が生じるとし、この再結晶化を防ぐために、記録パワーレベルのレーザー光を所定のパターンでパルス状に照射することを提案している。同公報には、マーク後半部分に相当する領域へのレーザービーム照射による熱が、いったんは溶融したマーク前半部分に相当する領域に伝導し、その結果、マーク前半部分が急冷されないために再結晶化が生じる旨が記載されている。また、特開平１１−２３２６９７号公報では、上記特開平９−７１７６号公報に記載された作用による再結晶化を、セルフイレーズと呼んでいる。上記各公報に示されるように、記録マーク形成の際に溶融領域の前端部が上記セルフイレーズにより結晶化すること、および、この結晶化が記録マーク前端部の形状に影響を与えることは知られている。しかし、上記特開平９−７１７６号公報に示されるように、従来はセルフイレーズが記録マーク形状に与える影響を防ぐことが重要であった。
【００３８】
これに対し本発明では、上記セルフイレーズと同様な作用を溶融領域後端側において積極的に働かせ、これにより溶融領域後端側を結晶化して、記録マーク後端を図１に示されるような形状とする。溶融領域後端側においてセルフイレーズ機能を働かせるためには、例えば、溶融領域の後ろ側に照射されるレーザービームのパワーおよびその照射時間を制御すればよい。溶融領域の後ろ側に照射されたレーザービームによる熱は、溶融領域内の後端側に伝導するため、このときの照射パワーおよびその照射時間を制御することにより、溶融領域後端部における冷却速度を調整でき、その結果、溶融領域後端部における結晶化領域の長さを制御できる。溶融領域後端側においてセルフイレーズ作用を働かせる場合、結晶化は主として記録マークの長さ方向において生じ、記録マークの幅方向においてはほとんど生じない。したがって、記録パワーレベルを適切に制御することにより、比較的幅が狭く、かつ比較的長い溶融領域を形成し、次いで、この溶融領域後端部をセルフイレーズにより結晶化させることで、記録マーク後端部を図示する形状とすることができる。
【００３９】
一方、記録マーク後端の形成にセルフイレーズ作用を利用しない場合には、例えば前記特開平９−７１７６号公報の図２に示されるように、記録マーク後端部が前端部と同様なラウンド形状になってしまう。そして、その場合において記録マーク長を信号長よりも長くすると、記録マークの面積は広くなるがジッタが著しく大きくなり、エラーが多発してしまう。
【００４０】
なお、図１に示すような尾状部が生じるのは、レーザービームスポット内において、ガウス分布に近似したエネルギー分布が存在するためと考えられる。すなわち、エネルギー密度がビームスポットの中央付近で高くなるため、記録トラック中央付近において到達温度が比較的高くなり、その結果、冷却速度が速くなる。そのため記録トラック中央付近は、記録トラックの端部付近に比べセルフイレーズの影響を受けにくい。この現象は、記録時の媒体の線速度が比較的速い場合、すなわち記録光照射後の記録層の冷却速度が比較的速い場合に顕著に現れる。
【００４１】
本発明では、記録マークが図２および図３にそれぞれ示すような形状であってもよい。図２に示す記録マークは、前端側に突出する先端部をもつ。図３に示す記録マークは、前記尾状部と前記先端部とがつながった状態である。すなわち、記録トラックの長さ方向において隣り合う"イチョウの葉"状の記録マーク同士が、非晶質の帯状領域により接続された状態となっている。図２および図３にそれぞれ示す形状であっても、記録マークの実効長ＭLが幅ＥWによって規定されることは、図１に示す形状の場合と同様である。
【００４２】
なお、本出願人による特開２０００−２３１７２５号公報には、後端の少なくとも一部が前端に向かって凸状である最短記録マークを形成する光記録方法が記載されている。この方法は、記録マーク形成に際して、溶融領域の後端部をセルフイレーズにより結晶化させる点で本発明に類似する。また、同公報の段落００１３に示されるように、この方法により形成される記録マークが、その後端の中央付近に、記録トラック方向に突出する尾状部をもつ形状（同公報では、「蝙蝠が翼を広げた形状」と表現）となる点でも、本発明に類似する。しかし、同公報には、角速度一定の媒体については記載されておらず、また、線速度に応じて記録マーク形状を制御する旨も記載されていない。また、同公報では実施例において低速（線速度３．５m/s）で記録を行っており、これらの実施例において形成された最短記録マークは、いずれも尾状部が短くかつ極めて細く、
０．８６＜ＳL／ＭL、
０．７＜ＷL／ＭL
となっている。したがって、同公報記載の発明では、本発明の効果は実現しない。
【００４３】
次に、溶融領域後端側におけるセルフイレーズ作用を制御する具体的方法について説明する。
【００４４】
まず、記録パルスストラテジについて説明する。一般に、相変化型光記録媒体に記録する際には、記録用レーザービームを記録マークの長さに対応して連続的に照射するのではなく、前記特開平９−７１７６号公報に記載されているように、記録マーク形状の制御のため、複数のパルスからなるパルス列に分割して照射する場合が多い。この場合のパルス分割の具体的構成を、一般に記録パルスストラテジと呼ぶ。記録パルスストラテジの例を、図４に示す。図４には、ＮＲＺＩ信号の５Ｔ信号に対応する記録パルス列を例示してある。同図において、ＴTOPは先頭の上向きパルスの幅であり、ＴENDは最後尾の上向きパルスの幅であり、ＴMPはこれら以外の上向きパルスの幅であり、ＴCLは最後尾の上向きパルスの後ろに付加された下向きパルス（クーリングパルスともいう）の幅である。これらのパルス幅は、通常、基準クロック幅（１Ｔ）で規格化した値で表示される。図示する記録パルスストラテジでは、クーリングパルスを含むすべての下向きパルスのパワー（バイアスパワーＰｂ）を消去パワーＰｅよりも低く設定している。
【００４５】
このような記録パルスストラテジによりレーザービームのパワー変調を行う場合において、溶融領域後端側におけるセルフイレーズ作用を制御するには、記録パワーＰｗ、ＴMP、ＴEND、クーリングパルスのパワー（図示例ではバイアスパワーＰｂ）、ＴCLおよび消去パワーＰｅの少なくとも１つを制御すればよい。具体的には、記録層の組成や媒体の構造など、溶融領域の結晶化に関与する要素に応じて適宜選択すればよいが、通常、少なくとも記録パワーＰｗ、消去パワーＰｅおよびＴCLの少なくとも１つを制御することが好ましい。
【００４６】
本発明では、高線速度でのオーバーライトに対して特に有効であり、また、本発明では、最短記録マークの形状および寸法を制御する。高線速度で最短記録マークを形成するに際しては、レーザーダイオードの応答性による制限から、レーザー光のパルス分割が困難ないし不可能である。そのため、例えば図５に示す２Ｔ信号のように、上向きパルスを１つだけ設けることになる。したがって、この場合、ＴTOP、ＴCLおよびパワーの制御だけを行うことになる。この場合には、線速度が速くなるにしたがって、最後尾の下向きパルスの幅ＴCLを短くするか、または、最後尾の下向きパルスのパワーレベル（図中のＰｂ）を高くして消去パワーＰｅに近づけるか、ＴCL短縮およびＰｂ上昇の両者を共に行うかすることが好ましく、ＴCL＝０としてもよい。
【００４７】
なお、線速度に応じてＴCLを制御することは、例えば特開２０００−１３２８３６号公報や、前記特開平９−７１７６号公報に記載されている。ただし、従来の技術において、線速度に応じＴCLを制御することは、線速度が比較的遅い場合に顕著となる前記セルフイレーズを抑制してジッタ増大を抑えるためである。これに対し本発明では、高線速時にＴCLを制御することにより、記録マーク後端部においてセルフイレーズを積極的に働かせ、これによって記録マーク形状およびその各部の寸法を制御する。そして、これにより、ジッタの増大をある程度許容した上で、高線速時の消去率を向上させる。したがって、本発明は従来の技術とは全く異なるものであり、また、従来、記録マーク形状およびその各部の寸法を、本発明で限定するように制御することは知られていない。
【００４８】
次に、本発明が適用される光記録媒体の構成例について説明する。
【００４９】
図６に示す構造
この光記録媒体は、支持基体２０上に、金属または半金属から構成される反射層５、第２誘電体層３２、記録層４、第１誘電体層３１および透光性基体２を、この順で積層して形成したものである。記録および再生のためのレーザー光は、透光性基体２を通して入射する。なお、支持基体２０と反射層５との間に、誘電体材料からなる中間層を設けてもよい。
【００５０】
支持基体２０
支持基体２０は、媒体の剛性を維持するために設けられる。支持基体２０の厚さは、通常、０．２〜１．２mm、好ましくは０．４〜１．２mmとすればよく、透明であっても不透明であってもよい。支持基体２０は、通常の光記録媒体と同様に樹脂から構成すればよいが、ガラスから構成してもよい。光記録媒体において通常設けられるグルーブ（案内溝）２１は、図示するように、支持基体２０に設けた溝を、その上に形成される各層に転写することにより、形成できる。グルーブ２１は、レーザー光入射側から見て手前側に存在する領域であり、隣り合うグルーブ間に存在する凸条がランド２２である。
【００５１】
反射層５
本発明において反射層構成材料は特に限定されず、通常、Ａｌ、Ａｕ、Ａｇ、Ｐｔ、Ｃｕ、Ｎｉ、Ｃｒ、Ｔｉ、Ｓｉ等の金属または半金属の単体あるいはこれらの１種以上を含む合金などから構成すればよい。
【００５２】
反射層の厚さは、通常、１０〜３００nmとすることが好ましい。厚さが前記範囲未満であると十分な反射率を得にくくなる。また、前記範囲を超えても反射率の向上は小さく、コスト的に不利になる。反射層は、スパッタ法や蒸着法等の気相成長法により形成することが好ましい。
【００５３】
第１誘電体層３１および第２誘電体層３２
これらの誘電体層は、記録層の酸化、変質を防ぎ、また、記録時に記録層から伝わる熱を遮断ないし面内方向に逃がすことにより、支持基体２０や透光性基体２を保護する。また、これらの誘電体層を設けることにより、変調度を向上させることができる。各誘電体層は、組成の相異なる２層以上の誘電体層を積層した構成としてもよい。
【００５４】
これらの誘電体層に用いる誘電体としては、例えば、Ｓｉ、Ｇｅ、Ｚｎ、Ａｌ、希土類元素等から選択される少なくとも１種の金属成分を含む各種化合物が好ましい。化合物としては、酸化物、窒化物または硫化物が好ましく、これらの化合物の２種以上を含有する混合物を用いることもできる。
【００５５】
第１誘電体層および第２誘電体層の厚さは、保護効果や変調度向上効果が十分に得られるように適宜決定すればよいが、通常、第１誘電体層３１の厚さは好ましくは１０〜３００nm、より好ましくは５０〜２５０nmであり、第２誘電体層３２の厚さは好ましくは１０〜１００nmである。
【００５６】
各誘電体層は、スパッタ法により形成することが好ましい。
【００５７】
記録層４
記録層の組成は特に限定されず、各種相変化材料から適宜選択すればよいが、少なくともＳｂおよびＴｅを含有するものが好ましい。ＳｂおよびＴｅだけからなる記録層は、結晶化温度が１３０℃程度と低く、保存信頼性が不十分なので、結晶化温度を向上させるために他の元素を添加することが好ましい。この場合の添加元素としては、Ｉｎ、Ａｇ、Ａｕ、Ｂｉ、Ｓｅ、Ａｌ、Ｐ、Ｇｅ、Ｈ、Ｓｉ、Ｃ、Ｖ、Ｗ、Ｔａ、Ｚｎ、Ｔｉ、Ｓｎ、Ｐｂ、Ｐｄおよび希土類元素（Ｓｃ、Ｙおよびランタノイド）から選択される少なくとも１種が好ましい。これらのうちでは、保存信頼性向上効果が特に高いことから、希土類元素、Ａｇ、ＩｎおよびＧｅから選択される少なくとも１種が好ましい。
【００５８】
ＳｂおよびＴｅを含有する組成としては、以下のものが好ましい。ＳｂおよびＴｅをそれぞれ除く元素をＭで表し、記録層構成元素の原子比を
式Ｉ  （ＳｂxＴｅ1-x）1-yＭy
で表したとき、好ましくは
０．２≦ｘ≦０．９０、
０≦ｙ≦０．２５
であり、より好ましくは
０．５５≦ｘ≦０．８５、
０．０１≦ｙ≦０．２０
である。
【００５９】
上記式Ｉにおいて、Ｓｂの含有量を表すｘが小さすぎると、結晶化速度が遅くなりすぎる。また、記録層の結晶質領域での反射率が低くなるため、再生信号出力が低くなる。また、ｘが著しく小さいと、記録も困難となる。一方、ｘが大きすぎると、結晶状態と非晶質状態との間での反射率差が小さくなってしまう。
【００６０】
元素Ｍは特に限定されないが、保存信頼性向上効果を示す上記元素のなかから少なくとも１種を選択することが好ましい。元素Ｍの含有量を表すｙが大きすぎると結晶化速度が低下してしまうので、ｙは上記範囲内であることが好ましい。
【００６１】
記録層の厚さは、好ましくは４nm超５０nm以下、より好ましくは５〜３０nmである。記録層が薄すぎると結晶相の成長が困難となり、結晶化が困難となる。一方、記録層が厚すぎると、記録層の熱容量が大きくなるため記録が困難となるほか、再生信号出力の低下も生じる。
【００６２】
記録層の形成は、スパッタ法により行うことが好ましい。
【００６３】
透光性基体２
透光性基体２は、記録再生用のレーザー光を透過するために透光性を有する。透光性基体２には、支持基体２０と同程度の厚さの樹脂板やガラス板を用いてもよい。ただし、記録再生光学系の高ＮＡ化によって高記録密度を達成するためには、透光性基体２を薄型化することが好ましい。その場合の透光性基体の厚さは、３０〜３００μmの範囲から選択することが好ましい。透光性基体が薄すぎると、透光性基体表面に付着した塵埃による光学的な影響が大きくなる。一方、透光性基体が厚すぎると、高ＮＡ化による高記録密度達成が難しくなる。
【００６４】
透光性基体２を薄型化するに際しては、例えば、透光性樹脂からなる光透過性シートを各種接着剤や粘着剤により第１誘電体層３１に貼り付けて透光性基体としたり、塗布法を利用して透光性樹脂層を第１誘電体層３１上に直接形成して透光性基体としたりすればよい。
【００６５】
本発明では、ランドおよび／またはグルーブを記録トラックとして利用することができる。
【００６６】
図７に示す構造
図７に示す光記録媒体は、透光性基体２上に、第１誘電体層３１、記録層４、第２誘電体層３２、反射層５および保護層６をこの順で有し、レーザー光は、透光性基体２を通して入射する。
【００６７】
図７における透光性基体２は、図６における支持基体２０と同様なものを利用すればよいが、透光性を有する必要がある。
【００６８】
保護層６は、耐擦傷性や耐食性の向上のために設けられる。この保護層は種々の有機系の物質から構成されることが好ましいが、特に、放射線硬化型化合物やその組成物を、電子線、紫外線等の放射線により硬化させた物質から構成されることが好ましい。保護層の厚さは、通常、０．１〜１００μm程度であり、スピンコート、グラビア塗布、スプレーコート、ディッピング等、通常の方法により形成すればよい。
【００６９】
このほかの各層は、図６に示す構成例と同様である。
【００７０】
【実施例】
実施例１
以下の手順で、図６に示す構造の光記録ディスクサンプルを作製した。
【００７１】
支持基体２０には、射出成形によりグルーブを同時形成した直径１２０mm、厚さ１．２mmのディスク状ポリカーボネートを用いた。ランド・グルーブ記録方式における記録トラックピッチは、０．３０μmとした。
【００７２】
反射層５は、Ａｒ雰囲気中においてスパッタ法により形成した。ターゲットにはＡｇ98Ｐｄ1Ｃｕ1を用いた。反射層の厚さは１００nmとした。
【００７３】
第２誘電体層３２は、Ａｌ2Ｏ3ターゲットを用いてＡｒ雰囲気中でスパッタ法により形成した。第２誘電体層の厚さは２０nmとした。
【００７４】
記録層４は、合金ターゲットを用い、Ａｒ雰囲気中でスパッタ法により形成した。記録層の組成（原子比）は、
（Ｓｂ0.78Ｔｅ0.22）0.95Ｉｎ0.01Ｇｅ0.04
とした。記録層の厚さは１２nmとした。
【００７５】
第１誘電体層３１は、ＺｎＳ（８０モル％）−ＳｉＯ2（２０モル％）ターゲットを用いてＡｒ雰囲気中でスパッタ法により形成した。第１誘電体層の厚さは１３０nmとした。
【００７６】
透光性基体２は、第１誘電体層３１の表面に、溶剤型の紫外線硬化型アクリル系樹脂からなる厚さ３μmの接着層を介して、ポリカーボネートシート（厚さ１００μm）を接着することにより形成した。
【００７７】
このようにして作製したサンプルをバルクイレーザーにより初期化（結晶化）した後、
レーザー波長：４０５nm、
開口数ＮＡ：０．８５、
変調コード：（１，７）ＲＬＬ
の条件で、サンプルを一定の角速度で回転させながら記録を行った。記録時の線速度を表１に示す。なお、線速度１１．４m/sは、２１７８rpmで回転するサンプルの半径５０mmの位置における線速度に相当し、線速度５．７m/sは半径２５mmの位置における線速度に相当する。記録パルスストラテジは、図４および図５に例示するパターンのように、ｎＴ信号における上向きパルスの数をｎ−１とし、そのほかの条件は
ＴTOP、ＴMP、ＴEND、ＴCL：表１に示す値、
Ｐｗ：５．０mW、
Ｐｅ：表１に示す値、
Ｐｂ：０．１mW
とした。なお、最短信号は２Ｔであり、この２Ｔ信号の長さ（ＳL）が、線速度によらず１７３nmとなるようにクロック周波数を制御した。
【００７８】
次に、サンプルの記録層の透過型電子顕微鏡写真を撮影し、この写真の最短記録マークからＭL、ＷL、ＭWおよびＳWを測定し、ＷL／ＭL、ＳL／ＭLおよびＳW／ＭWを求めた。結果を表１に示す。
【００７９】
表１にNo.１０１として示される条件で形成された記録マークの写真を図８に、また、表１にNo.１０３として示される条件で形成された記録マークの写真を図９に、それぞれ示す。クーリングパルスをもたない記録パルスストラテジを用いて高線速度で記録を行ったNo.１０１では、最短記録マークが"イチョウの葉"状であり、最短記録マークの寸法比は本発明で限定する範囲内にある。これに対し、低線速度で記録を行ったNo.１０３では、前記特開２０００−２３１７２５号公報に記載されているような"蝙蝠"状の最短記録マークが存在し、マーク各部の寸法比は本発明で限定する範囲から外れている。このほか、No.１０２では、No.１０１と同様に高線速度で記録を行ったが、比較的幅広のクーリングパルスを設けたため、最短記録マークはNo.１０３とほぼ同じ寸法比の"蝙蝠"状となっていた。なお、No.１０４は、No.１０３と同じ条件で記録したものである。
【００８０】
次に、サンプルに対し、表１に示される各条件で２Ｔ信号だけを記録した後、表１にそれぞれ示す消去線速度でサンプルを回転させながら、出力１．４mWの直流レーザー光を照射して記録マークの消去を行い、このときの消去率を求めた。なお、表１に示す消去率は、２Ｔ信号のキャリアの減少分である。消去率が２５dB未満であると、消去不可能であるといえる。
【００８１】
また、サンプルに、表１に示される各条件で（１，７）ＲＬＬ変調の混合信号を記録した後、表１にそれぞれ示す消去線速度でサンプルを回転させながら、（１，７）ＲＬＬ変調の混合信号をオーバーライトした。オーバーライト後のジッタを表１に示す。このジッタはクロックジッタであり、クロックジッタが１０％以下であれば、実用上問題のない信号再生が可能である。なお、クロックジッタは、再生信号をタイムインターバルアナライザにより測定して「信号の揺らぎ（σ）」を求め、
σ／Ｔｗ  （％）
により求めた。Ｔｗは検出窓幅である。
【００８２】
【表１】
0003793437.tif 000002
【００８３】
表１から、本発明の効果が明らかである。No.１０２、No.１０３およびNo.１０４の最短記録マークは、前記特開２０００−２３１７２５号公報に記載された最短記録マークと同様に
０．８６＜ＳL／ＭL、
０．７＜ＷL／ＭL
であり、同公報に記載された蝙蝠形状のものである。そのため、消去線速度が５．７m/sと遅いNo.１０３では十分な消去率が得られているが、消去線速度を１１．４m/sと速くしたNo.１０２およびNo.１０４では、消去率が不十分となっている。これに対し、最短記録マークの寸法比（ＷL／ＭL、ＳL／ＭLおよびＳW／ＭW）がいずれも本発明で限定する範囲内にあるNo.１０１では、消去線速度１１．４m/sで十分な消去率を示している。また、No.１０１におけるジッタは、低線速で記録および消去を行ったNo.１０３に比べやや大きくなるものの、許容範囲には収まっている。
【００８４】
したがって、角速度一定の光記録ディスクにおいて、線速度の遅い内周側にNo.１０３と同様にして最短記録マークを形成し、線速度の速い外周側にNo.１０１と同様にして最短記録マークを形成すれば、オーバーライトを行ったときに、ディスクの全域において良好な消去特性と低ジッタ特性とが得られる。しかも、この場合、記録層の結晶化速度は、内周側の遅い線速度にあわせて設定できるので、保存信頼性および再生耐久性も良好となる。また、線速度がほぼ一定の光記録ディスクの全域に、No.１０１のように最短記録マークを形成すれば、データ転送レートが高く、しかも、保存信頼性および再生耐久性の良好な媒体が実現できる。
【００８５】
実施例２
実施例１で作製した光記録ディスクサンプルについて、表２および表３にそれぞれ示す条件で記録、消去およびオーバーライトを行うことにより、実施例１と同様な評価を行った。結果を表２および表３にそれぞれ示す。
【００８６】
【表２】
0003793437.tif 000003
【００８７】
【表３】
0003793437.tif 000004
【００８８】
表２および表３から、本発明の効果が明らかである。
【００８９】
すなわち、表２において線速度８m/s未満の位置で消去およびオーバーライトを行ったNo.２０１およびNo.２０２では、ＷL／ＭL、ＳL／ＭLおよびＳW／ＭWが本発明で限定する範囲を外れているが、十分に高い消去率が得られており、ジッタが小さい。一方、表２において線速度８m/s以上の位置で消去およびオーバーライトを行ったNo.２０３〜No.２０６では、ＷL／ＭL、ＳL／ＭLおよびＳW／ＭWが本発明で限定する範囲内となるように最短記録マークを形成したため、十分に高い消去率が得られており、ジッタが小さい。表２では、各速度一定のサンプルにおいて、内周側から外周側にかけてＷL／ＭL、ＳL／ＭLおよびＳW／ＭWがいずれも小さくなるように制御しているので、サンプル全域において低ジッタが得られている。
【００９０】
これに対し表３では、線速度８m/s未満の位置と線速度８m/s以上の位置とでほぼ同じ寸法比の最短記録マークを形成したため、線速度８m/s以上の位置において十分な消去率が得られず、ジッタが大きくなってしまっている。
【００９１】
【発明の効果】
本発明では、最短記録マークについて形状および寸法比を最適に制御することにより、高線速度でのオーバーライトにおいて、記録層の結晶化速度を極端に速くすることなくジッタの増大を抑制することができる。また、本発明を角速度一定のディスク状媒体に適用すれば、媒体の全域においてジッタの増大を抑制することができる。
【図面の簡単な説明】
【図１】記録マークの模式図である。
【図２】記録マークの模式図である。
【図３】記録マークの模式図である。
【図４】記録パルスストラテジの例を示す図である。
【図５】記録パルスストラテジの例を示す図である。
【図６】光記録媒体の構成例を示す断面図である。
【図７】光記録媒体の構成例を示す断面図である。
【図８】結晶構造を示す図面代用写真であって、相変化型記録層の透過型電子顕微鏡写真である。
【図９】結晶構造を示す図面代用写真であって、相変化型記録層の透過型電子顕微鏡写真である。
【符号の説明】
２  透光性基体
２０  支持基体
２１  グルーブ
２２  ランド
３１  第１誘電体層
３２  第２誘電体層
４  記録層
５  反射層
６  保護層
【図１】
0003793437.tif 000005
【図２】
0003793437.tif 000006
【図３】
0003793437.tif 000007
【図４】
0003793437.tif 000008
【図５】
0003793437.tif 000009
【図６】
0003793437.tif 000010
【図７】
0003793437.tif 000011
【図８】
0003793437.tif 000012
【図９】
0003793437.tif 000013